"表面張力が、32~45mN/mの光重合性アクリレートモノマーおよび光開始剤を含有することを特徴とする活性エネルギー線硬化型コーティングワニス。前記光重合性アクリレートモノマーが、B型粘度計で測定した粘度50~180mPas、かつ、ワニス全量の50重量以上含有することを特徴とする請求項1記載の活性エネルギー線硬化型コーティングワニス。前記光重合性アクリレートモノマーが、重量平均分子量450~600であることを特徴とする請求項1または2記載の活性エネルギー線硬化型コーティングワニス。さらに、シリコーンオイルを、ワニス全量の0.5~1.0重量含有することを特徴とする請求項1~3いずれか記載の活性エネルギー線硬化型コーティングワニス。シリコーンオイルが、ジメチルポリシロキサン-ポリオキシアルキレン共重合体を含むことを特徴とする請求項4記載の活性エネルギー線硬化型コーティングワニス。請求項1~5いずれか記載の活性エネルギー線硬化型コーティングワニスが、表面張力18~23mN/mであることを特徴とする活性エネルギー線硬化型コーティングワニス。本発明は、油性インキ上に印刷される活性エネルギー線硬化型コーティングワニスに関するものであり、光沢に優れた印刷物の提供を目的とする。本発明者等は、鋭意検討を行った結果、表面張力が、32~45mN/mの光重合性アクリレートモノマーおよび光開始剤を含有することを特徴とする活性エネルギー線硬化型コーティングワニスは、油性インキ上に印刷されても光沢に優れた印刷物を得ることが可能なことを見出し、本発明を完成するに至った。すなわち、本発明は、表面張力が、32~45mN/mの光重合性アクリレートモノマーおよび光開始剤を含有することを特徴とする活性エネルギー線硬化型コーティングワニスに関するものである。また、本発明は、前記光重合性アクリレートモノマーが、B型粘度計で測定した粘度50~180mPas、かつ、ワニス全量の50重量以上含有することを特徴とする上記の活性エネルギー線硬化型コーティングワニスに関するものである。さらに、本発明は、前記光重合性アクリレートモノマーが、重量平均分子量450~600であることを特徴とする上記の活性エネルギー線硬化型コーティングワニスに関するものである。また、さらに、シリコーンオイルを、ワニス全量の0.5~1.0重量含有することを特徴とする上記の活性エネルギー線硬化型コーティングワニスに関するものである。さらに、シリコーンオイルが、ジメチルポリシロキサン-ポリオキシアルキレン共重合体を含むことを特徴とする上記の活性エネルギー線硬化型コーティングワニスに関するものである。また、上記の活性エネルギー線硬化型コーティングワニスが、表面張力18~23mN/mであることを特徴とする活性エネルギー線硬化型コーティングワニスに関するものである。本発明により、油性インキ上で光沢に優れた活性エネルギー線硬化型コーティングワニスの提供が可能となった。B型粘度計で測定した粘度が60~180mPasと低いにもかかわらず、重量平均分子量が、450~600の光重合性アクリレートモノマーを使用することで、油性インキ上でのコーティングワニスのレベリング性と、油性インキへのコーティングワニスのしみ込み抑制が可能となった。また、はじき現象を抑制するために、シリコーンオイルを使用することではじき現象抑制が可能となった。本発明で使用する、活性エネルギー線とは、紫外線、電子線のことであるが、必ずしもこれに限定されるものではない。本発明で使用される活性エネルギー線硬化型組成物の組成の例としては、a非反応性樹脂0~9重量b光重合性アクリレートモノマー30~80重量c光開始剤、光助剤1~10重量dシリコーンオイル0.8~1重量eその他添加剤0.1~5重量が挙げられる。また、この中でもa非反応性樹脂0~9重量b光重合性アクリレートモノマー50~80重量c光開始剤、光助剤3~5重量dシリコーンオイル1重量eその他添加剤0.1~5重量がよい。本発明において、非反応性樹脂とはラジカル重合性二重結合を有しないものであり、非反応性樹脂としては、ポリエステル樹脂や、アクリル樹脂、スチレン-アクリル樹脂、石油樹脂、ウレタン樹脂等の熱可塑性樹脂や、エポキシ樹脂、分子内にラジカル重合性二重結合を持たないアミノ樹脂などの熱硬化性樹脂も使用する。本発明において、光重合性アクリレートモノマーとは単官能または多官能のメタアクリレート類をいい、オリゴマーを含み、30~80重量の範囲で用いられる。単官能モノマーとしてアルキルカーボン数が2~18メタアクリレート、エチルメタアクリレート、ブチルメタアクリレート、ヘキシルメタアクリレート、オクチルメタアクリレート、ドデシルメタアクリレート、ステアリルメタアクリレートがあり、さらにベンジルメタアクリレート、イソボルニルメタアクリレート、シクロヘキシルメタアクリレート、トリシクロデカンモノメチロールメタアクリレート等が例示される。多官能メタアクリレート類としてはエチレングリコールジメタアクリレート、ポリエチレングリコールジメタアクリレート、プロピレングリコールジメタアクリレート、ジプロピレングリコールジメタアクリレート、トリプロピレングリコールジメタアクリレート、ポリプロピレングリコールジメタアクリレート、ブチレングリコールジメタアクリレート、ペンチルグリコールジメタアクリレート、ネオペンチルグリコールジメタアクリレート、ヒドロキシピバリルヒドロキシピバレートジメタアクリレート通称マンダ、ヒドロキシピバリルヒドロキシピバレートジカプロラクトネートジメタアクリレート、1,6ヘキサンジオールジメタアクリレ、1,8-オクタンジオールジメタアクリレート、1,9-ノナンジオールジメタアクリレート、1,2-ヘキサデカンジオールジメタアクリレート、2-メチル-2,4-ペンタンジオールジメタアクリレート、ビスフェノールAテトラエチレンオキサイド付加体ジメタアクリレート、ビスフェノールFテトラエチレンオキサイド付加体ジメタアクリレート、水添加ビスフェノールAテトラエチレンオキサイド付加体ジメタアクリレート、水添加ビスフェノールFテトラエチレンオキサイド付加体ジメタアクリレート、水添加ビスフェノーAジメタアクリレート、水添加ビスフェノールFジメタアクリレート、グリセリントリメタアクリレート、トリメチロールプロパントリメタアクリレート、トリメチロールプロパントリカプロラクトネートトリメタアクリレート、トリメチロールエタントリメタアクリレート、トリメチロールヘキサントリメタアクリレート、トリメチロールオクタントリメタアクリレート、ペンタエリスリトールトリメタアクリレート、ペンタエリスリトールテトラメタアクリレート、ジグリセリンテトラメタアクリレート、ジトリメチロールプロパンテトラメタアクリレート、ジトリメチロールプロパンテトラカプロラクトネート、テトラメタアクリレート、ジトリメチロールエタンテトラメタアクリレート、ジトリメチロールブタンテトラメタアクリレート、ジトリメチロールヘキサンテトラメタアクリレート、ジトリメチロールオクタンテトラメタアクリレート、ジペンタエリスリトールペンタメタアクリレート、ジペンタエリスリトールヘキサメタアクリレート、トリペンタエリスリトールヘキサメタアクリレート、トリペンタエリスリトールヘプタメタアクリレート、トリペンタエリスリトールオクタメタアクリレート等を用いることができる。本発明で使用される光開始剤としては、水素引き抜き型として、ベンゾフェノン、p-メチルベンゾフェノン、p―クロルベンゾフェノン、テトラクロロベンゾフェノン、ベンゾイル安息香酸メチル、4-フェニルベンゾフェノン、ヒドロキシベンゾフェノン、4-ベンゾイルー4’-メチルージフェニルサルファイド、2-イソプロピルチオシサントン、2,4-ジメチルチオキサントン、2,4-ジエチルチオキサントン、2,4-ジクロロチオキサントン、アセトフェノンアリールケトン系開始剤、4,4‘-ビスジエチルアニノベンゾフェノン、4,4’-ビスジメチルアミノベンゾフェノン、p-ジメチルアミノ安息香酸イソアミル、p-ジメチルアミノアセトフェノンジアルキルアミノアリールケトン系開始剤、チオキサントン、キサントン系そのハロゲン置換多環カルボニル系開始剤などが挙げられる。また、開裂型光開始剤として、ベンゾイン、ベンゾインメチルエーテル、ベンゾインイソプロピルエーテル、α―アクリルベンゾイルベンゾイン系、ベンジル、2-メチルー2-モルホリノ4-チオメチルフェニルプロパンー1-オン、2-ベンジルー2-ジメチルアミノー1-4-モルホリノフェニル-1-ブタノン、ベンジルメチルケタール、1-ヒドロキシシクロヘキシルフェニルケトン、2-ヒドロキシー2-メチルー1-フェニルプロパンー1-オン、1-4-イソプロピルフェニルー2-ヒドロキシー2-メチルプロパンー1-オン、4-2-ヒドロキシエトキシフェニルー2-ヒドロキシー2-プロピルケトン、4-2-アクロイルーオキシエトキシフェニルー2-ヒドロキシー2-プロピルケトン、ジエトキシアセトフェノンなどがある。また、光開始助剤としては、トリエタノールアミン、メチルジエタノールアミン、トリイソプロパノールアミン脂肪族アミン、4,4‘-ジエチルアミノベンゾフェノン、2-ジメチルアミノ安息香酸エチル、4-ジメチルアミノ安息香酸エチル、4-ジメチルアミノ安息香酸イソアミル、ジブチルエタノールアミンが挙げられる。光開始剤は組成物100重量に対して組成中に1~10重量の範囲で用いられる。本発明で使用される光重合性アクリレートモノマーとしては、一般式1で表わされるものが使用される。一般式1シリコーンオイルは、全体の0.5~1.0重量含有する。含有量が0.4重量以下であれば、油性インキ上でコーティングワニスの弾き現象が生じる、また、1.1重量以上であれば、アクリレートモノマーへの溶解性が乏しく、分離する傾向にある。その結果、低光沢な印刷物となる。一方、組成物中への、eその他添加剤として、耐摩擦、ブロッキング防止、スベリ、スリキズ防止、暗反応防止を目的とする各種添加剤を使用することができ、必要に応じて、帯電防止剤、界面活性剤、消泡剤、重合禁止剤などを添加してもよい。なお、本発明において、粘度は、B型粘度計で測定し、重量平均分子量は、東ソー製ゲルパーミエイションクロマトグラフィHLC-8020。以下GPCと称す。で測定した。検量線は標準ポリスチレンサンプルにより作成した。溶離液はテトラヒドロフランを、カラムにはTSKgelSuperHMM東ソー製3本を用いた。測定は流速0.6ml/分、注入量10μl、カラム温度40°Cで行った。また、本発明において、表面張力とは、協和界面科学株製自動表面張力計CBVP-Z型を使用し、Wilhelmey法で測定したものである。実施例として本発明を具体的に説明するが、本発明は、以下の実施例により何等限定されるものではない。以下、表中の数字は、重量を示す。表1、2に示す処方により活性エネルギー線硬化型コーティングワニス組成物を作成した。活性エネルギー線硬化型コーティングニスの製造方法は、温度60°Cで加温し攪拌溶解する。非反応樹脂としては、ポリエステル樹脂、光重合アクリレートモノマー1としては、ポリエチレンオキサイド変性グリセロールトリアクリレート粘度75-95mPas、重量平均分子量480、表面張力33.5mN/m、光重合アクリレートモノマー2としては、トリメチロールプロパントリアクレレート粘度60-120mPas、重量平均分子量296、表面張力35.8mN/m、光重合アクリレートモノマー3としては、エトキシ化ペンタエリスリトールテトラアクリレート粘度160mPas、重量平均分子量1892、表面張力37.9mN/m、水素引き抜き型開始剤としては、4-メチルベンゾフェノンを使用する。シリコーンオイル1は、ジメチルポリシロキサン-ポリオキシアルキレン共重合体、シリコーンオイル2は、ポリアルキルシロキサン、シリコーンオイル3は、アクリル変性ポリシロキサンを指す。光沢評価方法北越マリコート北越製紙製コートボール上に、油性インキTKNEXNV100、東洋インキ製造株式会社製枚葉プロセスインキを塗工し、油性インキ上に実施例1、比較例1~7の活性エネルギー線硬化型コーティングワニスを塗工。活性エネルギー線硬化型コーティングワニスを塗工後、160W/cmの強度を有する高圧水銀灯オゾンタイプ1灯の下10cmのところを30m/分のコンベアーにのせ照射し、硬化させた。それぞれ得られた印刷物に対する光沢をグロスメーターにて評価した。以上の結果を表3にまとめて示す。実施例1、比較例1~3にてシリコーンオイル量の検討を行った。シコーンオイル含有量が0.4重量以下では、油性インキによって活性エネルギー線硬化型コーティングワニスがはじかれ、結果として、低光沢な印刷物となる。一方、シコーンオイル含有量が1.1重量以上では、シリコーンオイルのアクリレートモノマーに対する溶解性が乏しく、分離する傾向にある。その結果、低光沢な印刷物となる。実施例1、比較例4~5にて光重合性アクリレートモノマーの検討を行った。光重合性アクリレートモノマーの重量平均分子量が450よりも小さい場合、塗工後、活性エネルギー線硬化型コーティングワニスが油性インキに対して染み込むことで、レベリング性が損なわれ、結果として低光沢な印刷物となる。一方、光重合性アクリレートモノマーの重量平均分子量が600よりも大きい場合、塗工後、活性エネルギー線硬化型コーティングワニスが油性インキに対して染み込みは抑制されるが、重量平均分子量が大きいためレベリング性が損なわれ、結果として低光沢な印刷物となる。実施例1、比較例6~7にてシリコーンオイル種の検討を行った。比較例6、比較例7は活性エネルギー線硬化型コーティングワニスの表面張力が実施例1よりも大きく、結果としてレベリング性が実施例1よりも劣るため低光沢な印刷物となる。"